(57)【要約】【課題】流動性に優れるとともに、高温加工による耐衝撃性の低下が抑制されたポリカーボネート樹脂組成物を提供する。【解決手段】ポリカーボネート樹脂（ａ）およびショ糖芳香族モノカルボン酸エステル（ｂ）を含有するポリカーボネート樹脂組成物であり、ポリカーボネート樹脂（ａ）１００質量部に対してショ糖芳香族モノカルボン酸エステル（ｂ）を１〜３０質量部用いることが好ましい。また、ショ糖芳香族モノカルボン酸エステル（ｂ）が、平均エステル基数２．５〜７．９であることが好ましい。【選択図】なし【特許請求の範囲】
【請求項１】
ポリカーボネート樹脂（ａ）およびショ糖芳香族モノカルボン酸エステル（ｂ）を含有するポリカーボネート樹脂組成物。
【請求項２】
前記ショ糖芳香族モノカルボン酸エステル（ｂ）が、ポリカーボネート樹脂（ａ）１００質量部に対して１〜３０質量部である請求項１に記載のポリカーボネート樹脂組成物。
【請求項３】
前記ショ糖芳香族モノカルボン酸エステル（ｂ）が、平均エステル基数２．５〜７．９である請求項１または２に記載のポリカーボネート樹脂組成物。
【請求項４】
前記ショ糖芳香族モノカルボン酸エステル（ｂ）が、ショ糖安息香酸エステルである請求項１〜３のいずれか１項に記載のポリカーボネート樹脂組成物。
【発明の詳細な説明】
【技術分野】
【０００１】
本発明は、ポリカーボネート樹脂組成物に関するものである。
【背景技術】
【０００２】
ポリカーボネート樹脂は、耐熱性、耐衝撃性、透明性、寸法安定性および難燃性などに優れるため、様々な用途に使用されている。しかし、溶融粘度高く、成形時の加工性が劣るという問題があり、成型加工性の改善が求められている。
【０００３】
成型加工性を向上する方法としては、例えば、添加剤を配合することが知られている。例えば、特許文献１では、脂肪族ジオールと脂肪族ジカルボン酸からなる脂肪族ポリエステル樹脂を含有するポリカーボネート樹脂組成物が開示されている。
【先行技術文献】
【特許文献】
【０００４】
【特許文献１】特開２００７−２１１１１１号公報
【発明の概要】
【発明が解決しようとする課題】
【０００５】
特許文献１のポリカーボネート樹脂組成物は、流動性を高めるためにさらにＡＢＳ樹脂などのスチレン系樹脂を用いる必要がある。しかしながら、スチレン系樹脂を含有するポリカーボネート樹脂組成物を高温で加工すると、耐衝撃性が低下するという問題がある。特に、高い流動性が求められる薄肉成形品や大型成形品はより高い温度での加工が行われることから耐衝撃性の低下が大きな問題となる。そこで、本発明は、流動性に優れるとともに、高温加工による耐衝撃性の低下が抑制されたポリカーボネート樹脂組成物を提供するものである。
【課題を解決するための手段】
【０００６】
本発明に係るポリカーボネート樹脂組成物は、ポリカーボネート樹脂（ａ）およびショ糖芳香族モノカルボン酸エステル（ｂ）を含有するものである。
【発明の効果】
【０００７】
本発明によれば、流動性に優れるとともに、高温加工による耐衝撃性の低下が抑制されたポリカーボネート樹脂組成物を得ることができる。
【発明を実施するための形態】
【０００８】
＜ポリカーボネート樹脂（ａ）＞
本実施形態に係るポリカーボネート樹脂組成物は、ポリカーボネート樹脂（ａ）を含有する。
【０００９】
ポリカーボネート樹脂（ａ）は特に限定されず、例えば、ジオールとホスゲンとの重合反応、ジオールとジアルキルカーボネートとのエステル交換反応、ジオールとジアリールカーボネートとのエステル交換反応、アルキレンオキシドと二酸化炭素との重合反応などにより得られるものを使用することができる。
【００１０】
前記ジオールとしては、例えば、エチレングリコール、プロピレングリコール、ブタンジオール、ペンタンジオール、ヘキサンジオールおよびシクロヘキサンジメタノールなどの脂肪族ジオール、ビスフェノールＡ、ビスフェノールＦ、ビスフェノールＳおよびテトラブロモビスフェノールＡなどの芳香族ジオールが挙げられる。
【００１１】
前記ジアルキルカーボネートとしては、例えば、ジメチルカーボネートおよびジエチルカーボネートなどが挙げられる、また、前記ジアリールカーボネートとしては、例えば、ジフェニルカーボネートおよびジトリルカーボネートなどが挙げられる。
【００１２】
前記アルキレンオキシドとしては、例えば、エチレンオキシド、プロピレンオキシド、ブチレンオキシドなどの脂肪族アルキレンオキシド、スチレンオキシドなどの芳香族アルキレンオキシドが挙げられる。
【００１３】
なかでも、耐熱性や耐衝撃性がより優れることから、分子内に芳香環を有するポリカーボネート樹脂が好ましく、具体的には、前記ジオールとして芳香族ジオールを用いたポリカーボネート樹脂および前記とアルキレンオキシドとして芳香族アルキレンオキシドを用いたポリカーボネート樹脂が好ましい。
【００１４】
ポリカーボネート樹脂（ａ）は、溶媒として塩化メチレンを用い、２０℃の温度で測定した溶液粘度より換算した粘度平均分子量が１００００〜９００００であることが好ましく、１２０００〜３００００であることがより好ましく、１３０００〜２００００であることがより好ましい。
【００１５】
＜ショ糖芳香族モノカルボン酸エステル（ｂ）＞
本実施形態に係るポリカーボネート樹脂組成物は、ショ糖芳香族モノカルボン酸芳香族モノカルボン酸エステル（ｂ）を含有する。
【００１６】
ショ糖芳香族モノカルボン酸エステル（ｂ）としては、例えば、ショ糖安息香酸エステル、ショ糖トルイル酸エステル、ショ糖トリメチル安息香酸エステルなどが挙げられる。これらのうち、ショ糖安息香酸エステルが好ましい。
【００１７】
ショ糖芳香族モノカルボン酸エステル（ｂ）は、１分子あたりの芳香族モノカルボン酸エステル基の平均数（以下、平均エステル基数という。）が、２．５〜  ７．９であることが好ましい。上記範囲内とすることにより、流動性がより優れたものとなる。平均エステル基数は、より好ましくは４．２〜７．９、さらに好ましくは５．５〜７．９である。
【００１８】
ショ糖芳香族モノカルボン酸エステル（ｂ）の含有量は、ポリカーボネート樹脂（ａ）１００質量部に対して１〜２０質量部であることが好ましい。上記範囲内とすることにより、流動性、ポリカーボネート樹脂（ａ）との混練性がより優れたものとなる。また、ポリカーボネート樹脂の物性への影響をより抑制することができる。ショ糖芳香族モノカルボン酸エステル（ｂ）の含有量は、より好ましくは５〜２０質量部、さらに好ましくは１０〜２０質量部である。
【００１９】
ショ糖芳香族モノカルボン酸エステル（ｂ）の製造方法は特に限定されず、例えば、ショ糖と芳香族モノカルボン酸とをエステル化する方法、ショ糖と芳香族モノカルボン酸塩化物とを反応させる方法、ショ糖と芳香族モノカルボン酸無水物とを反応させる方法などが挙げられる。
【００２０】
＜その他の成分＞
本発明のポリカーボネート樹脂組成物は、本発明の効果を阻害しない範囲内で、ポリカーボネート樹脂（ａ）およびショ糖芳香族モノカルボン酸エステル（ｂ）以外の成分を含有することができる。このような成分としては、耐衝撃性改質剤、耐候性改質剤、酸化防止剤、紫外線吸収剤、熱安定剤、離型剤、染料、顔料、難燃剤、帯電防止剤、防曇剤、滑剤、アンチブロッキング剤、流動性改質剤、可塑剤、分散剤、防菌剤などが挙げられる。
【００２１】
耐衝撃性改質剤としては、例えば、メチルメタクリレート−ブタジエン共重合体 、メチルメタクリレート−アクリルゴム共重合体などが挙げられる。
【００２２】
酸化防止剤としては、例えば、ペンタエリスリトールテトラキス［３−（３，５−ジ−ｔｅｒｔ−ブチル−４−ヒドロキシフェニル）プロピオネート］、オクタデシル−３−（３，５−ジ−ｔｅｒｔ−ブチル−４−ヒドロキシフェニル）プロピオネートなどのヒンダードフェノール化合物などが挙げられる。
【００２３】
紫外線吸収剤としては、例えば、酸化チタン、酸化セリウム、酸化亜鉛、ベンゾトリアゾール化合物、ベンゾフェノン化合物、トリアジン化合物などが挙げられる。
【００２４】
熱安定剤としては、例えば、トリス（ ２ ， ４ − ジ− ｔ ｅ ｒ ｔ − ブチルフェニル） ホスファイトなどのホスファイト化合物などが挙げられる。
【００２５】
離型剤としては、例えば、シリコーン系離型剤などが挙げられる。
【００２６】
染料としては、例えば、フタロシアニン系染料、アゾ系染料などが挙げられる。
【００２７】
顔料としては、例えば、カーボンブラック、酸化チタンなどが挙げられる。
【００２８】
難燃剤としては、例えば、臭素系難燃剤、リン酸エステル系難燃剤などが挙げられる。
【００２９】
＜ポリカーボネート樹脂組成物＞
本発明のポリカーボネート樹脂組成物の製造方法としては、特に限定されず、例えば、（ｉ）ポリカーボネート樹脂（ａ）とショ糖芳香族モノカルボン酸エステル（ｂ）とを溶融混練する方法、（ｉｉ）ポリカーボネート樹脂（ａ）とショ糖芳香族モノカルボン酸エステル（ｂ）とを有機溶媒溶液に溶解した後、有機溶媒を除去する方法、などが挙げられる。これらのうち、簡便かつ均一に混合できることから、（ｉ）ポリカーボネート樹脂（ａ）とショ糖芳香族モノカルボン酸エステル（ｂ）とを溶融混練する方法が好ましい。
【実施例】
【００３０】
次に、実施例および比較例に基づいて説明するが、本発明はこれら実施例に限定されるものではない。
【００３１】
＜ポリカーボネート樹脂（ａ）＞
（ａ−１）ノバレックスＭ７０２０ＡＤ２（芳香族ポリカーボネート樹脂、三菱エンジニアリングプラスチックス社製、粘度平均分子量：１５０００）
（ａ−２）タフロンＡ２２００（芳香族ポリカーボネート樹脂、出光興産社製、粘度平均分子量：２２０００）
（ａ−３）ユーピロンＨ−４０００（芳香族ポリカーボネート樹脂、三菱エンジニアリングプラスチックス社製、粘度平均分子量：１５０００）
（ａ−４）ユピゼータＰＣＺ−２００（芳香族ポリカーボネート樹脂、三菱瓦斯化学社製）
【００３２】
＜ショ糖芳香族モノカルボン酸エステル（ｂ）＞
（合成例１）
［（ｂ−１）ショ糖安息香酸エステル（平均エステル基数：７．３）］
撹拌棒、温度計、冷却コンデンサー、滴下漏斗、およびｐＨメーターに接続したｐＨ電極を備えた５つ口フラスコに、ショ糖３０．０部と水７０．０部を仕込み溶解した後、水浴で１０℃以下に冷却しながら、塩化ベンゾイル８９．９部を含むシクロヘキサノン１００部を徐々に加え、均一に溶かした。２０℃以下の温度を保ちながら、４８％苛性ソーダ水溶液５０．１部を、滴下漏斗よりｐＨが１０〜１１に保たれるような速度で加えた。滴下は１時間以内で終了した。その後、水浴を取り去り、２０〜３０℃の室温で、１時間撹拌を続け熟成して反応を完結させた。その後、若干量の炭酸ソーダを加え加熱して、微量に残っている塩化ベンゾイルを安息香酸ソーダに変換した。そして溶媒をロータリーエバポレーターにより除去することにより、ショ糖安息香酸エステルを得た。平均置換度を１Ｈ−ＮＭＲによって求めたところ、７．３であった。
【００３３】
（合成例２）
［（ｂ−２）ショ糖安息香酸エステル（平均エステル基数：６．０）］
塩化ベンゾイルの使用量を７３．９部とした以外は合成例１と同様の操作を行い、ショ糖安息香酸エステルを得た。平均置換度を１Ｈ−ＮＭＲによって求めたところ、６．０であった。
【００３４】
（合成例３）
［（ｂ−３）ショ糖安息香酸エステル（平均エステル基数：３．２）］
塩化ベンゾイルの使用量を３９．４部とした以外は合成例１と同様の操作を行い、ショ糖安息香酸エステルを得た。平均置換度を１Ｈ−ＮＭＲによって求めたところ、３．２であった。
【００３５】
＜その他の成分＞
（ｂ’−１）脂肪族ポリエステル樹脂（商品名：ビオノーレ、昭和電工社製）
【００３６】
（実施例１〜８、比較例１〜８）
上記の成分を表１または表２に示す質量比で配合し、タンブラーミキサーで均一に混合した後、二軸押出機（ＴＥＸ３０ＸＣＴ、日本製鋼所社製）を使用し、シリンダー温度２６０℃、スクリュー回転数２００ｒｐｍにてバレルより押出機に供給して溶融混練することにより、ペレット状のポリカーボネート樹脂組成物を得た。
【００３７】
得られたポリカーボネート樹脂組成物を用いて、ガラス転移温度、流動性、耐衝撃性および透明性を下記の方法により評価した。結果を表１および表２に示す。
【００３８】
（ガラス転移温度）
示差走査熱量計（Ｔｈｅｒｍｏ  ｐｌｕｓ  ＥＶＯ／ＤＳＣ８２３０、Ｒｉｇａｋｕ社製）を用いて、ガラス転移温度をＪＩＳ  Ｋ７１２１に準じて測定した。
【００３９】
（流動性）
ＩＳＯ１１３３に準じて、メルトインデクサー（東洋精機工業社製）を用いて、温度２３０℃、荷重１２Ｎにおけるメルトフローレート（ｇ／１０ｍｉｎ）を測定した。
【００４０】
（耐衝撃性）
射出成形機（ＳＧ７５Ｍｋ−ＩＩ、住友重機械工業社製）を用いて、シリンダー温度３００℃、金型温度８０℃の条件で射出成形を行い、厚さ３ｍｍの試験片を作成した。これを用いて、ＩＳＯ１７９に準じて温度２３℃におけるノッチ付きシャルピー衝撃強度（ｋＪ／ｍ２）を測定した。
【００４１】
（透明性）
射出成形機（ＳＧ７５Ｍｋ−ＩＩ、住友重機械工業社製）を用いて、シリンダー温度２７０℃、金型温度８０℃の条件で射出成形を行い、厚さ２ｍｍの試験片を作成した。
この試験片について、ＪＩＳ  Ｋ７１３６に準じてヘイズメーター（ＮＤＨ４０００、日本電色工業社製）を用いてヘイズ（％）を測定した。
【００４２】
【表１】
2016183315.tif 000002
【００４３】
【表２】
2016183315.tif 000003
【００４４】
表１および表２から明らかなように、本発明のポリカーボネート樹脂組成物は、流動性、耐衝撃性および透明性に優れることが分かる。一方、比較例２、４、６および８のように、ショ糖芳香族モノカルボン酸エステルに代えて脂肪族ポリエステル樹脂を用いた場合、流動性は向上せず、耐衝撃性や透明性が低下することがわかる。
【産業上の利用可能性】
【００４５】
本発明のポリカーボネート樹脂組成物は、耐衝撃性や透明性が優れることから、電気・電子機器、ＯＡ機器、情報・通信機器、機械部品、自動車部品、家電製品などの幅広い用途に好適に用いることができる。